(19) JP 2017-66261 A 2017.4.6 ンドウォッシャーノズル、エアコンパネルスイッチ基板、燃料関係電磁気弁⽤コイル、ヒ ューズ⽤コネクター、ホーンターミナル、電装部品絶縁板、ステップモーターローター、 ランプソケット、ランプリフレクター、ランプハウジング、ブレーキピストン、ソレノイ ドボビン、エンジンオイルフィルター、点⽕装置ケース、⾞速センサー、ケーブルライナ ー、エンジンコントロールユニットケース、エンジンドライバーユニットケース、コンデ ンサーケース、モーター絶縁材料、ハイブリッドカーの制御系部品ケースなどの⾃動⾞・ ⾞両関連部品、その他の各種⽤途が例⽰できる。 【実施例】  以下に実施例を挙げて本発明を具体的に説明する。これらは例⽰的なものであって、こ れによって限定されるものではない。なお、各種測定法は以下の通りである。  〈分⼦量の測定〉  ＰＡＳの分⼦量は、サイズ排除クロマトグラフィー（ＳＥＣ）の⼀種であるゲルパーミ エーションクロマトグラフィー（ＧＰＣ）により、ポリスチレン換算で数平均分⼦量（Ｍ ｎ）、重量平均分⼦量（Ｍｗ）、分散度（＝Ｍｗ／Ｍｎ）を測定した。ＧＰＣ測定条件を 以下に記す。 装置 ： （株）センシュー科学製ＳＳＣ−７１００ カラム名 ： （株）センシュー科学製ＧＰＣ３５０６ 溶離液 ： １−クロロナフタレン 検出器 ： ⽰差屈折率検出器 カラム温度 ： ２１０℃ プレ恒温槽温度 ： ２５０℃ ポンプ恒温槽温度 ： ５０℃ 検出器温度 ： ２１０℃ 流量 ： １．０ｍＬ／ｍｉｎ 試料注⼊量 ： ３００μＬ（スラリー状：約０．２重量％）。  〈融点の測定〉  ＰＡＳの⾮晶フィルムを作製し、⽰差⾛査熱量計（ＤＳＣ）により、融点を測定した。  プレスフィルムの作製条件を下記する。 ・カプトンフィルム表⾯をアセトンで拭き、試料を載せる。 ・さらにカプトンフィルムを重ね、アルミシートで挟む。 ・３４０℃に加熱したプレスの⾦型に挟む。 ・１分間滞留させた後１０ｋｇｆ加圧する。 ・３分間滞留させた後４０ｋｇｆ加圧する。 ・計４分間滞留させた後、カプトンフィルムもしくはアルミシートごと取出し、⽤意した ⽔へ漬けて急冷する。  ⽰差⾛査熱量計で融点を測定する場合は以下の条件で⾏った。 ・２０℃／分の速度で０℃から３４０℃まで昇温した。 ・その後、３４０℃で１分保持し、２０℃／分の速度で１００℃まで降温した。 ・その後、１００℃で１分保持し、２０℃／分の速度で１００℃から３４０℃まで昇温し た。その際に検出される融解ピーク温度の値を融点とした。  〈官能基（カルボキシル）基含有量の分析〉  ＰＡＳに導⼊されたカルボキシル基量はポリフェニレンスルフィドの⾮晶フィルムを、 ＦＴ−ＩＲ（⽇本分光（株）製ＩＲ−８１０型⾚外分光光度計）測定し、ベンゼン環由来 の１，９００ｃｍ −１ 付近における吸収に対する、カルボキシル基由来の１，７３０ｃｍ 【０１０１】 【０１００】 【００９９】 【００９８】 【００９７】 【００９６】